【手続補正書】
【提出日】平成17年5月26日(2005.5.26)
【手続補正１】
【補正対象書類名】明細書
【補正対象項目名】特許請求の範囲
【補正方法】変更
【補正の内容】
【特許請求の範囲】
【請求項１】
絶縁層を形成し、そして火災の際に発泡層を形成する炭素形成物質、膜形成バインダー、発泡剤および通常の助剤および添加剤を基材とする防炎コーティングにおいて、上記コーティングが、発泡剤としてメラミン塩および／またはグアニジン塩および／またはマイクロカプセル化メラミンを含有する上記コーティング。
【請求項２】
メラミン塩が、メラミンホスフェート、メラミンシアヌレート、メラミンボレートおよびメラミンシリケートであり、そしてグアニジン塩が、グアニジンホスフェートである請求項１に記載の絶縁層を形成する防炎コーティング。
【請求項３】
５〜30重量部の膜形成バインダー、
15〜50重量部の発泡層形成物質、
５〜25重量部の炭素形成物質、
５〜50重量部のメラミン塩および／またはグアニジン塩および
10〜50重量部の通常の助剤および添加剤
を含有する請求項１または２に記載の絶縁層を形成する防炎コーティング。
【請求項４】
10〜20重量部の膜形成バインダー、
25〜40重量部の発泡層形成物質、
７〜15重量部の炭素形成物質、
７〜40重量部のメラミン塩および／またはグアニジン塩および
20〜40重量部の通常の助剤および添加剤
を含有する請求項１または２に記載の絶縁層を形成する防炎コーティング。
【請求項５】
膜形成バインダーとして、
酢酸ビニルを基材とするホモポリマー、
酢酸ビニル、エチレンおよび塩化ビニルを基材とするコポリマー、
酢酸ビニルおよび長鎖分岐状カルボン酸のビニルエステルを基材とするコポリマー、
酢酸ビニルおよびジ-n- ブチルマレエートを基材とするコポリマー、
酢酸ビニルおよびアクリルエステルを基材とするコポリマー、
スチレンおよびアクリルエステルを基材とするコポリマーおよび／または
アクリルエステルを基材とするコポリマー、
ビニルトルエン／アクリレートコポリマー、
スチレン／アクリレートポリマー
を含有する請求項１〜４のいずれかに記載の絶縁層を形成する防炎コーティング。
【請求項６】
泡形成物質として、リン酸および／またはポリリン酸のアンモニウム塩が存在する請求項１〜５のいずれかに記載の絶縁層を形成する防炎コーティング。
【請求項７】
炭素形成物質として炭水化物が存在する請求項１〜６のいずれかに記載の絶縁層を形成する防炎コーティング。
【請求項８】
使用される炭水化物が、ペンタエリトリトール、ジペンタエリトリトール、トリペンタエリトリトールおよび／またはペンタエリトリトールの重縮合物である請求項７に記載の絶縁層を形成する防炎コーティング。
【請求項９】
助剤および添加剤として、ガラス繊維、鉱物質繊維、カオリン、タルク、アルミナ、水酸化アルミニウム、水酸化マグネシウム、沈降シリカ、シリケートおよび／または粉末化セルロースが存在する請求項１〜８のいずれかに記載の絶縁層を形成する防炎コーティング。
【請求項１０】
ハロゲンを含有しない請求項１〜９のいずれかに記載の絶縁層を形成する防炎コーティング。
【請求項１１】
コーティングが、100 ％までの相対湿度の高湿度および昇温（約75℃）下での貯蔵において550ppm未満のNH3 しか放出しない請求項１〜１０のいずれかに記載の絶縁層を形成する防炎コーティング。
【手続補正２】
【補正対象書類名】明細書
【補正対象項目名】００１９
【補正方法】変更
【補正の内容】
【００１９】
DIN 4102に従ったコーティングされたシートの火炎試験では火炎分類F 30に分類された。コンディショニングキャビネットでの貯蔵後では、火炎分類は同様にF 30であった。
例２（本発明）
以下の物質を連続して混合し、次いで試験するシートに適当に塗布した：
38重量部のHostaflam AP 462（登録商標）、
10重量部のPliolite（登録商標）（固形）、
22重量部のメラミンホスフェート、
８重量部のジペンタエリトリトール、
８重量部の二酸化チタン、
100 重量部までの増粘剤、可塑剤、溶媒。
例３（本発明）
以下の物質を連続して混合し、次いで試験するシートに適当に塗布した：
38重量部のHostaflam AP 462（登録商標）、
10重量部のPliolite（登録商標）（固形）、
16重量部のメラミンシアヌレート、
８重量部のジペンタエリトリトール、
８重量部の二酸化チタン、
100 重量部までの増粘剤、可塑剤、溶媒。
例４（本発明）
以下の物質を連続して混合し、次いで試験するシートに適当に塗布した：
38重量部のHostaflam AP 462（登録商標）、
10重量部のPliolite（登録商標）（固形）、
12重量部のメラミンボレート、
８重量部のジペンタエリトリトール、
８重量部の二酸化チタン、
100 重量部までの増粘剤、可塑剤、溶媒。
例５（本発明）
以下の物質を連続して混合し、次いで試験するシートに適当に塗布した：
38重量部のHostaflam AP 462（登録商標）、
10重量部のPliolite（登録商標）（固形）、
21重量部のメラミンシリケート、
８重量部のジペンタエリトリトール、
８重量部の二酸化チタン、
100 重量部までの増粘剤、可塑剤、溶媒。
例６（本発明）
以下の物質を連続して混合し、次いで試験するシートに適当に塗布した：
38重量部のHostaflam AP 462（登録商標）、
10重量部のPliolite（登録商標）（固形）、
10重量部のグアニジンホスフェート、
８重量部のジペンタエリトリトール、
８重量部の二酸化チタン、
100 重量部までの増粘剤、可塑剤、溶媒。
例７（本発明）
以下の物質を連続して混合し、次いで試験するシートに適当に塗布した：
27重量部のHostaflam AP 422（登録商標）、
20重量部のMowilith DM 510 （登録商標）、
39重量部のメラミンホスフェート、
13重量部のジペンタエリトリトール、
５重量部の二酸化チタン、
20重量部の増粘剤、可塑剤、水。
例８（本発明）
以下の物質を連続して混合し、次いで試験するシートに適当に塗布した：
27重量部のHostaflam AP 422（登録商標）、
20重量部のMowilith DM 510 （登録商標）、
18重量部のマイクロカプセル化したメラミン、
13重量部のジペンタエリトリトール、
８重量部の二酸化チタン、
100 重量部までの増粘剤、可塑剤、溶媒。
例９（本発明）
以下の物質を連続して混合し、次いで試験するシートに適当に塗布した：
38重量部のHostaflam AP 462（登録商標）、
10重量部のPliolite（登録商標）（固形）、
８重量部のマイクロカプセル化したメラミン、
８重量部のジペンタエリトリトール、
８重量部の二酸化チタン、
100 重量部までの増粘剤、可塑剤、溶媒。
例２〜９の試験した全てのシートは火炎分類F 30を達成した。
NH3 放出の測定
NH3 放出を測定するために、乾燥したサンプルシートを閉じたガラス系に配置する。これは500mL のガラスボトルおよび２つのタップを有するガラスカバーからなる。大気湿度（約100 ％の相対湿度）をシュミレートするために、10mLのタップウォーターを含有するガラストレーがガラス系の中に存在する。このガラス系を、一方のタップを閉じて75℃で強制通風(forced-draught)乾燥オーブン中に配置する。第二のタップは、乾燥オーブン中で10分後に同様に閉じる。それから乾燥オーブン中のボトルの滞留時間は120 分である。その後、乾燥オーブンからボトルを取り除き、そして一方のタップにアダプターを用いてドレガー(Draeger) チューブを取り付ける。第二のタップに、１時間あたり5Lの速度で窒素を供給する。このボトルを30分間流し、そして放出されたアンモニアの量をドレガーチューブで直接読む。